(57)【特許請求の範囲】
【請求項１】
少なくとも一方が透明又は半透明である一対の電極間に、少なくとも発光層を含む有機化合物層を介在せしめてなる有機エレクトロルミネッセンス素子において、有機化合物層が下記一般式（１）
【化１】
0003930178.tif 000070
〔但し、式中、Ｒ1 〜Ｒ10はアルコキシ基、アラルキル基、炭素数１〜６のアルキル基、炭素数６〜２０のアリール基、ハロゲン原子、ニトロ基、シアノ基、又は水素原子を示し、Ｘは−Ｏ−、−Ｓ−、−Ｓｅ−、−Ｃ（ＣＨ3 ）2 −、−Ｃ（ＣＦ3 ）2 −、−Ｎ（Ｒ11）（Ｒ12）−（但し、式中、Ｒ11、Ｒ12は炭素数１〜６のアルキル基、炭素数６〜２０のアリール基又は水素原子を示す）を示し、また、Ｒ1 とＲ2 、Ｒ3 とＲ4 、及びＲ9 とＲ10はそれぞれ結合して芳香族環を形成してもよい〕で表される化合物から選ばれた少なくとも１種の化合物を含有することを特徴とする有機エレクトロルミネッセンス素子。
【請求項２】
一般式（１）で示される化合物を発光材料として用いる請求項１に記載の有機エレクトロルミネッセンス素子。
【請求項３】
一般式（１）で示される化合物を正孔注入輸送材料として用いる請求項１に記載の有機エレクトロルミネッセンス素子。
【発明の詳細な説明】
【０００１】
【発明の属する技術分野】
本発明は、有機エレクトロルミネッセンス素子に係り、更に詳しくは、薄膜エレクトロルミネッセンス素子デイスプレーに好適に用いられる有機エレクトロルミネッセンス素子に関する。
【０００２】
【従来の技術】
電界発光を利用したエレクトロルミネッセンス素子（以下、ＥＬ素子という）は、自己発光のために視認性が高く、また、完全固体素子であるために耐衝撃性に優れている等の特徴を有することから、各種の表示装置に用いる発光素子として注目されている。このＥＬ素子には、無機化合物を用いた無機ＥＬ素子と有機化合物を用いた有機ＥＬ素子とがあり、このうち有機ＥＬ素子は、印加電圧を大幅に低くすることができるので、次世代の表示素子としてその実用化のための研究が積極的に行われている。
【０００３】
有機ＥＬ素子は、発光層を含む有機化合物層と、この有機化合物層を挟持する一対の電極から構成され、具体的には陽極／発光層／陰極の構成を基本とし、これに正孔輸送層や電子輸送層を適宜設けたもの、例えば、陽極／正孔注入層／発光層／陰極や、陽極／正孔注入層／発光層／電子輸送層／陰極等の構成のものが知られている。この正孔注入層は、陽極から注入された正孔を発光層に伝達する機能を有し、また、電子輸送層は、陰極より注入された電子を発光層に伝達する機能を有している。そして、この正孔注入層を発光層と陽極間に介在させることによって、より低い電界で多くの正孔が発光層に注入され、更に、発光層に陽極又は電子輸送層より注入された電子は、正孔注入層が電子を輸送しないので、正孔注入層と発光層との界面に蓄積され、発光効率が上昇する。
【０００４】
近年の活発な研究において、例えば特開平４−１１６８６号公報には、発光層として 2-(p-ジフェニルアミノスチリル) ナフト[1,2-d] チアゾール等のスチリルベンゾチアゾール系材料を用いることが記載されている。しかしながら、これらの有機ＥＬ素子は耐久性に問題があり、また、実用レベルの発光強度にも達していない。
【０００５】
【発明が解決しようとする課題】
そこで、本発明者らは、発光特性と信頼性のいずれにも優れており、実用レベルの耐久性と発光強度を有する有機ＥＬ素子を開発すべく鋭意研究を重ねた結果、発光層を含む有機化合物層に特定のトリフェニルアミン誘導体を含有せしめることにより、この目的を達成し得ることを見出し、本発明を完成した。
【０００６】
従って、本発明の目的は、発光特性と信頼性のいずれにも優れており、実用レベルの耐久性と発光強度とを有する有機ＥＬ素子を提供することにある。
【０００７】
【課題を解決するための手段】
すなわち、本発明は、少なくとも一方が透明又は半透明である一対の電極間に、少なくとも発光層を含む有機化合物層を介在せしめてなる有機エレクトロルミネッセンス素子において、有機化合物層が下記一般式（１）
【０００８】
【化２】
0003930178.tif 000002
【０００９】
〔但し、式中、Ｒ1 〜Ｒ10はアルコキシ基、アラルキル基、炭素数１〜６のアルキル基、炭素数６〜２０のアリール基、ハロゲン原子、ニトロ基、シアノ基、又は水素原子を示し、Ｘは−Ｏ−、−Ｓ−、−Ｓｅ−、−Ｃ（ＣＨ3 ）2 −、−Ｃ（ＣＦ3 ）2 −、−Ｎ（Ｒ11）（Ｒ12）−（但し、式中、Ｒ11、Ｒ12は炭素数１〜６のアルキル基、炭素数６〜２０のアリール基又は水素原子を示す）を示し、また、Ｒ1 とＲ2 、Ｒ3 とＲ4 、及びＲ9 とＲ10はそれぞれ結合して芳香族環を形成してもよい〕で表される化合物から選ばれた少なくとも１種の化合物を含有する有機エレクトロルミネッセンス素子である。
【００１０】
本発明において、有機ＥＬ素子は、少なくとも一方が透明又は半透明である一対の電極間に少なくとも発光層を含む有機化合物層が介在されていることが必要であり、具体的には、下記の構成
陽極／発光層／陰極、
陽極／正孔注入層／発光層／陰極、
陽極／発光層／電子注入層／陰極、
陽極／正孔注入層／発光層／電子注入層／陰極
を例示することができるが、本発明はこれらの構成に限定されるものではなく、必要に応じて光吸収性拡散層等を介在させることもできる。そして、一般的な有機ＥＬ素子はこのような構成をガラス等の基板上に形成して実用化される。
【００１１】
一対の電極の間に挟み込まれた有機化合物層の構成は、上記のように発光層のみ、あるいは、発光層と正孔注入層及び／又は電子注入層とで構成されるが、この有機化合物層には上記一般式（１）で表される化合物が含有されていることが必要である。
【００１２】
一般式（１）において、Ｒ1 〜Ｒ12で表される炭素数１〜６のアルキル基としては、具体的には、メチル基、エチル基、プロピル基、トリフルオロメチル基等の置換、非置換のものを挙げることができ、また、炭素数６〜２０のアリール基としては、具体的には、フェニル基、ナフチル基、アントリル基、ビフェニル基等の置換、非置換のものを挙げることができる。また、Ｒ1 〜Ｒ10で表されるアルコキシ基としては、具体的には、メトキシ基、エトキシ基、プロポキシ基、ブトキシ基等の置換、非置換のものを挙げることができる。
【００１３】
以下に上記一般式（１）で表される化合物の具体例を化合物１〜化合物６０として示すが、本発明はこれらの化合物に限定されるものではない。
【００１４】
【化３】
0003930178.tif 000003
【００１５】
【化４】
0003930178.tif 000004
【００１６】
【化５】
0003930178.tif 000005
【００１７】
【化６】
0003930178.tif 000006
【００１８】
【化７】
0003930178.tif 000007
【００１９】
【化８】
0003930178.tif 000008
【００２０】
【化９】
0003930178.tif 000009
【００２１】
【化１０】
0003930178.tif 000010
【００２２】
【化１１】
0003930178.tif 000011
【００２３】
【化１２】
0003930178.tif 000012
【００２４】
【化１３】
0003930178.tif 000013
【００２５】
【化１４】
0003930178.tif 000014
【００２６】
【化１５】
0003930178.tif 000015
【００２７】
【化１６】
0003930178.tif 000016
【００２８】
【化１７】
0003930178.tif 000017
【００２９】
【化１８】
0003930178.tif 000018
【００３０】
【化１９】
0003930178.tif 000019
【００３１】
【化２０】
0003930178.tif 000020
【００３２】
【化２１】
0003930178.tif 000021
【００３３】
【化２２】
0003930178.tif 000022
【００３４】
【化２３】
0003930178.tif 000023
【００３５】
【化２４】
0003930178.tif 000024
【００３６】
【化２５】
0003930178.tif 000025
【００３７】
【化２６】
0003930178.tif 000026
【００３８】
【化２７】
0003930178.tif 000027
【００３９】
【化２８】
0003930178.tif 000028
【００４０】
【化２９】
0003930178.tif 000029
【００４１】
【化３０】
0003930178.tif 000030
【００４２】
【化３１】
0003930178.tif 000031
【００４３】
【化３２】
0003930178.tif 000032
【００４４】
【化３３】
0003930178.tif 000033
【００４５】
【化３４】
0003930178.tif 000034
【００４６】
【化３５】
0003930178.tif 000035
【００４７】
【化３６】
0003930178.tif 000036
【００４８】
【化３７】
0003930178.tif 000037
【００４９】
【化３８】
0003930178.tif 000038
【００５０】
【化３９】
0003930178.tif 000039
【００５１】
【化４０】
0003930178.tif 000040
【００５２】
【化４１】
0003930178.tif 000041
【００５３】
【化４２】
0003930178.tif 000042
【００５４】
【化４３】
0003930178.tif 000043
【００５５】
【化４４】
0003930178.tif 000044
【００５６】
【化４５】
0003930178.tif 000045
【００５７】
【化４６】
0003930178.tif 000046
【００５８】
【化４７】
0003930178.tif 000047
【００５９】
【化４８】
0003930178.tif 000048
【００６０】
【化４９】
0003930178.tif 000049
【００６１】
【化５０】
0003930178.tif 000050
【００６２】
【化５１】
0003930178.tif 000051
【００６３】
【化５２】
0003930178.tif 000052
【００６４】
【化５３】
0003930178.tif 000053
【００６５】
【化５４】
0003930178.tif 000054
【００６６】
【化５５】
0003930178.tif 000055
【００６７】
【化５６】
0003930178.tif 000056
【００６８】
【化５７】
0003930178.tif 000057
【００６９】
【化５８】
0003930178.tif 000058
【００７０】
【化５９】
0003930178.tif 000059
【００７１】
【化６０】
0003930178.tif 000060
【００７２】
【化６１】
0003930178.tif 000061
【００７３】
【化６２】
0003930178.tif 000062
【００７４】
上述した一般式（１）で表される化合物は、例えば次のような方法で製造することができる。
すなわち、先ず、一般式（２）
【００７５】
【化６３】
0003930178.tif 000063
【００７６】
（但し、式中、Ｒ1 〜Ｒ8 は前記と同じである）で表されるトリフェニルアミン誘導体に、塩化ホスホリルと N,N'-ジメチルホルムアミド（ＤＭＦ）とを反応させて得られたメチレンイミニウム化合物（ビルスマイヤー錯体）を反応させ（ビルスマイヤー反応）、下記一般式（３）
【００７７】
【化６４】
0003930178.tif 000064
【００７８】
（但し、式中、Ｒ1 〜Ｒ8 は前記と同じである）で表されるジアルデヒド化合物を合成し、次いで、この一般式（３）のジアルデヒド化合物に下記一般式（４）
【００７９】
【化６５】
0003930178.tif 000065
【００８０】
（但し、式中、Ｘ、Ｒ9 及びＲ10は前記と同じである）で表される化合物を塩基条件下で反応させることにより、一般式（１）で表される目的の化合物を得ることができる。
【００８１】
本発明の一般式（１）で表される化合物は、低電圧で高輝度の発光が可能であって、有機ＥＬ素子の発光材料として好適に利用でき、また、優れた正孔輸送能、電子輸送能を有するので、有機ＥＬ素子の正孔輸送材料や電子輸送材料としても好適に利用することができる。そして、優れた耐熱特性を有することから、一般式（１）の化合物を有機化合物層に用いた有機ＥＬ素子は優れた耐久性をも有する。更に、有機ＥＬ素子以外として、優れた正孔輸送能を有することから、電子写真用感光体に用いられる電荷輸送剤としても使用することができる。
【００８２】
本発明の有機ＥＬ素子において、有機化合物層を構成する発光層、正孔注入層、電子注入層等は、通常、蒸着法、スピンコート法、キャスト法等により形成することができ、その膜厚は好ましくは１０〜１０００ｎｍであり、より好ましくは２０〜２００ｎｍである。
【００８３】
本発明において、一対の電極間に有機化合物層が挟み込まれた有機ＥＬ素子は、通常、適当な基板上に形成される。この基板については、特に限定されるものではなく、ソーダガラス、無蛍光ガラス、リン酸系ガラス、珪酸系ガラス等のガラス板や、石英や、アクリル系樹脂、ポリエチレン、ポリエステル、シリコーン系樹脂等のプラスチック板又はプラスチックフィルムや、アルミナ等の金属板や、金属ホイル等が用いられる。
【００８４】
陽極材料としては、仕事関数の大きい金属、合金、電気伝導性化合物や、これらの混合物等が用いられる。具体例としては、金等の金属、ＣｕＩ、インジウムチンオキサイド（ＩＴＯ）、ＳｎＯ2 、ＺｎＯ等が挙げられる。また、陰極材料としては、仕事関数の小さい金属、合金、電気伝導性化合物や、これらの混合物等が用いられる。具体例としては、Ｎａ、Ｎａ−Ｋ合金、Ｍｇ、Ｌｉ、Ｍｇ−Ａｇ合金、Ａｌ／ＡｌＯ2 、Ｉｎ、希土類金属等が挙げられる。
【００８５】
そして、上記電極の少なくとも一方は、光を取り出すために透明又は半透明であることが必要であり、光を取り出す側の透過率は１０％より高くすることがよい。また、電極としてのシ−トの抵抗は１００Ω／□以下が好ましい。
【００８６】
上記発光層の材料としては、一般式（１）に表される化合物の他に、テトラフェニルブタジエン等の芳香族化合物、8-ヒドロキシキノリンのアルミニウム錯体等の金属錯体、シクロペンタジエン誘導体、ペリノン誘導体、オキサジオ−ル誘導体、ビススチリルベンゼン誘導体、ペリレン誘導体、クマリン化合物、希土類錯体、ジスチリルピラジン誘導体、p-フェニレン化合物、チアジアゾロピリジン誘導体、ピロロピリジン誘導体、ナフチリジン誘導体等の公知の材料等が用いられる。
【００８７】
また、正孔注入層に用いられる材料としては、トリアゾール化合物、オキサジアゾール誘導体、イミダゾール誘導体、ポリアリールアルカン誘導体、ピラゾリン誘導体及びピラゾロン誘導体、フェニレンジアミン誘導体、アリールアミン誘導体、オキサゾール誘導体、スチリルアントラセン誘導体、フルオレン誘導体、ヒドラゾン誘導体、スチルベン誘導体、ポルフィリン化合物、芳香族第三級アミン化合物及びスチリルアミン化合物、ブタジエン化合物、ポリスチレン誘導体、ヒドラゾン誘導体、トリフェニルメタン誘導体、テトラフェニルベンジジン誘導体等を使用することができる。特に好ましくは、ポルフィリン化合物、芳香族第三級アミン化合物、及びスチリルアミン化合物である。
【００８８】
更に、電子注入層に用いられる電子輸送能を有する電子注入化合物としては、本発明の化合物の他に、ニトロ置換フルオレン誘導チオピランジオキサイド誘導体及びジフェノキノン誘導体、ペリレンテトラカルボキシル誘導体、アントラキノジメタン誘導体、フルオロニリデンメタン誘導体、アントロン誘導体、オキサジアゾール誘導体、ペリノン誘導体、キノリン錯体誘導体等の化合物を挙げることができる。
【００８９】
なお、上記有機化合物層を構成する発光層、正孔注入層、電子注入層等の耐熱性を改善するために、各層を構成する有機化合物に重合性置換基を導入し、製膜前、製膜中、あるいは製膜後に高分子化させてもよい。
【００９０】
【発明の実施の形態】
以下に、合成例、実施例、及び比較例に基づいて、本発明の好適な実施の形態を具体的に説明する。
【００９１】
合成例１： N,N'-ビス（4-ホルミルフェニル）-N,N'-ジ（p-トリル)-ベンジジン-N,N'-ジフェニルベンジジン（化合物Ａ）の合成
塩化ホスホリル２０．１ｇを氷冷した N,N'-ジメチルホルムアミド（ＤＭＦ）２０．２ｇ中に滴下し、メチレンイミニウム化合物（ビルスマイヤー錯体）を生成させた。
【００９２】
このメチレンイミニウム化合物を含有する反応混合液中に、 N,N'-ジ（p-トリル)-ベンジジン５．２ｇをＤＭＦ３０ｍｌに溶解させた溶液を加え、その後８０℃で５時間反応させた。
反応終了後、得られた反応混合物を氷水中に投入し、水酸化ナトリウム水溶液で中和して加水分解させ、生成した沈殿を熟成させた後、濾過し、水洗し、真空乾燥して黄土色粉末を得た。
これをシリカゲルカラムクロマトグラフィーで精製し、目的の化合物 N,N'-ビス（4-ホルミルフェニル）-N,N'-ジ（p-トリル)-ベンジジン-N,N'-ジフェニルベンジジン（化合物Ａ）４．１ｇを得た。
【００９３】
得られた化合物ＡのＮＭＲ及びマススペクトルの測定結果は以下のとおりであった。
ＮＭＲ： 1Ｈ（４００ＭＨｚ：ＣＤＣｌ3 、２７℃）δ；
２．３７ (6H, S)、７．０５(4H, d, J=8.5Hz)、７．１１(4H, d, J=8.3Hz)、７．１８(4H, d, J=8.3Hz)、７．２２(4H, d, J=8.5Hz)、７．５３(4H, d, J=  8.8Hz)、７．６９(4H, d, J=8.8Hz)、９．８１(2H,s)
ＭＳ：ｍ／ｚ  ５７２（Ｍ+ )
【００９４】
この化合物Ａの構造式は下記の通りである。
【化６６】
0003930178.tif 000066
【００９５】
合成例２：化合物３１の合成
上記合成例１で得られた化合物Ａ５．７ｇと2-メチルベンザオキサゾール２．８ｇとをＤＭＦ５０ｍｌに溶解し、１０℃以下まで冷却した。この混合物に天然鉱油で安定化された純度６０％の水素化ナトリウム０．９ｇを同温度で投下し、その後に氷浴を除いて室温下で２時間撹拌した。
得られた反応混合物を氷水中に投入し、生成した析出物を濾過し、水洗し、真空乾燥した後、カラムクロマトグラフィーにより精製して目的の化合物３１を６．２ｇを得た。
【００９６】
得られた化合物３１のＮＭＲ及びマススペクトルの測定結果は以下のとおりであった。
ＮＭＲ： 1Ｈ（４００ＭＨｚ：ＣＤＣｌ3 、２７℃）δ；
２．３４ (6H, S)、６．９２(2H, d, J=16.3Hz) 、７．０５〜７．１７(16H,  m)、  ７．２９〜７．３２(4H, m) 、７．４３〜７．５０(10H, m)、７．６７〜７．６９(2H, m) 、７．７２(2H, d, J=16.3Hz)
ＭＳ：ｍ／ｚ  ８０２（Ｍ+ )
【００９７】
合成例３：化合物３６の合成
合成例２の2-メチルベンザオキサゾールに代えて5-メトキシ−2-メチルベンザオキサゾールを使用した以外は、上記合成例２と同様にして化合物３６の合成を行った。
【００９８】
得られた化合物３６のＮＭＲ及びマススペクトルの測定結果は以下のとおりであった。
ＮＭＲ： 1Ｈ（４００ＭＨｚ：ＣＤＣｌ3 、２７℃）δ；
２．３５ (6H, S)、３．８５ (6H, S)、６．８８(2H, d, J=2.4Hz)、６．８９  (2H, d, J=16.3Hz) 、７．０５〜７．０９(8H, m) 、７．１２〜７．１７(10H  , m)、７．３７(2H, d, J=8.8H  z)、７．４３(4H, d, J=8.8Hz)、７．４７(4  H, d, J=8.5Hz)、７．６８(2H, d, J=16.3Hz)
ＭＳ：ｍ／ｚ  ８６２（Ｍ+ −１)
【００９９】
合成例４：化合物４８の合成
合成例２の2-メチルベンザオキサゾールに代えて2-メチルナフト[1,2-d] チアゾールを使用した以外は、上記合成例２と同様にして化合物４８の合成を行った。
【０１００】
得られた化合物４８のＮＭＲ及びマススペクトルの測定結果は以下のとおりであった。
ＮＭＲ： 1Ｈ（４００ＭＨｚ：ＣＤＣｌ3 、２７℃）δ；
２．３５ (6H, S)、７．０８〜７．１９(16H, m)、７．４０(2H, d, J=16.1Hz   )、７．４６〜７．５９(11H, m)、７．６６(3H, m) 、７．７７(2H, d, J=8.  8Hz)、７．８６(2H, d, J=8.8Hz)、７．９３(2H, d, J=8.1Hz)、８．８０(2H,  d, J=8.3Hz)
ＭＳ：ｍ／ｚ  ９３３（Ｍ+ −１)
【０１０１】
実施例１
図１に本発明の実施例に係る有機ＥＬ素子の断面説明図が示されており、次のようにして作製された。
すなわち、抵抗率１５Ω／□及び電極面積２×２ｍｍ2 の洗浄したＩＴＯ電極付ガラス基板１（ミクロ技研製）のＩＴＯ層２の上に、抵抗加熱方式の真空蒸着装置を用いて、蒸着速度をアルバック製の水晶振動子型膜厚コントローラーで制御しながら、蒸着中の真空度２〜３×１０-7トル（torr）の条件で化合物３６を５００Åの膜厚で蒸着して正孔注入層３を形成した。更に、この正孔注入層３の上に、真空を破らずに引き続いて、同じ真空蒸着装置内で発光材料として8-オキシキノリンのアルミニウム錯体（Alq3）を膜厚５００Åの膜厚で蒸着して発光・電子注入層４を形成し、更にこの発光・電子注入層４の上に、真空を破らずに引き続いて真空条件を維持したまま、ＡｌＬｉ（１０：１原子比合金）を蒸着して陰極５を形成し、有機ＥＬ素子を作製した。
【０１０２】
得られた有機ＥＬ素子に外部電源を接続して直流電圧を印加したところ、この有機ＥＬ素子は以下のような特性を有することが確認された。
発光色：緑色（Alq3からの発光のみ）
発光開始電圧：＋８Ｖ
最大輝度：４９７０ｃｄ／ｍ2 
輝度１０００ｃｄ／ｍ2 における駆動電流密度：２００ｍＡ／ｃｍ2
【０１０３】
実施例２
正孔注入層３において化合物３６に代えて化合物４８を用いた以外は、実施例１と同様にして有機ＥＬ素子を得た。
得られた有機ＥＬ素子に外部電源を接続して直流電圧を印加したところ、この有機ＥＬ素子は以下のような特性を有することが確認された。
発光色：緑色（Alq3からの発光のみ）
発光開始電圧：＋９Ｖ
最大輝度：４５９０ｃｄ／ｍ2 
輝度１０００ｃｄ／ｍ2 における駆動電流密度：５２０ｍＡ／ｃｍ2
【０１０４】
試験例１
上記実施例１及び２で用いた正孔注入層３の化合物３６及び４８について、その耐熱特性を以下のようにして評価した。
化合物３６又は４８を実施例１と同じ方法でガラス基板上に蒸着し、化合物３６又は４８の蒸着膜を作成した。
その後、温度２０℃湿度７０％の雰囲気下でこの蒸着膜を保存し、目視により薄膜が結晶化する日数を追跡した。比較として、下記の構造を有する既知正孔材料のＴＰＤ及び特開平３−５４２８９号公報に記載のα−ＰＳについて同様に評価した。結果を表２に示す。
【０１０５】
〔ＴＰＤ〕
【化６７】
0003930178.tif 000067
【０１０６】
〔α−ＰＳ〕
【化６８】
0003930178.tif 000068
【０１０７】
【表１】
0003930178.tif 000069
【０１０８】
実施例３
正孔注入層３をＴＰＤで形成し、また、発光・電子注入層４を化合物４８で形成した以外は、上記実施例１と同様にして有機ＥＬ素子を得た。
得られた有機ＥＬ素子に外部電源を接続して直流電圧を印加したところ、この有機ＥＬ素子は以下のような特性を有することが確認された。
発光色：緑色
発光開始電圧：＋１４Ｖ
最大輝度：３０ｃｄ／ｍ2 
【０１０９】
【発明の効果】
本発明によれば、発光強度及び耐久性が共に実用レベルにまで優れた有機ＥＬ素子が得られる。
【図面の簡単な説明】
【図１】  図１は、本発明の実施例に係る有機ＥＬ素子を示す断面説明図である。
【符号の説明】
１…ガラス基板、２…陽極（ＩＴＯ層）、３…正孔注入層、４…発光・電子注入層、５…陰極（ＡｌＬｉ層）
【図１】
0003930178.tif 000071